(57)【要約】【課題】ポリエチレンを含有する最内層を備えるインクパウチであって、当該ポリエチレンの溶剤系インクジェットインクへの溶出が抑制されたインクパウチを提供する。【解決手段】ポリエチレンを含有する最内層を備えるインクパウチであって、前記ポリエチレンの結晶化度が３９％以上５１％以下であり、かつ前記ポリエチレンの融点が１２０℃以上１２９℃以下である、インクパウチとする。【選択図】図２
2019104178.tif 000002
【特許請求の範囲】
【請求項１】
ポリエチレンを含有する最内層を備えるインクパウチであって、
前記ポリエチレンの結晶化度が３９％以上５１％以下であり、かつ前記ポリエチレンの融点が１２０℃以上１２９℃以下である、
ことを特徴とするインクパウチ。
【請求項２】
前記ポリエチレンの結晶化度が４０％以上５０％以下であり、かつ前記ポリエチレンの融点が１２０℃以上１２８℃以下である、請求項１に記載のインクパウチ。
【請求項３】
溶剤系インクジェットインク用である、請求項１または２に記載のインクパウチ。
【請求項４】
中間層としてアルミニウム層、および最外層としてポリエチレンテレフタレート層を含む、請求項３に記載のインクパウチ。
【請求項５】
請求項１〜４のいずれか１項に記載のインクパウチ、および
前記インクパウチに収容されている溶剤系インクジェットインクを含む、
インクパック。
【請求項６】
前記溶剤系インクジェットインクは、有機溶剤と、バインダ樹脂と、色材とを含有し、
前記有機溶剤は、下記式（１）で表される溶剤と、非プロトン性極性溶剤とを含む、請求項５に記載のインクパック。
Ｒ１Ｏ−（Ｒ２Ｏ）ｎ−Ｒ３・・・・・（１）
（式中、Ｒ１は、水素原子、または炭素数１〜６の直鎖もしくは分岐状のアルキル基であり、Ｒ２は、炭素数２または３のアルキレン基であり、Ｒ３は、水素原子、アセチル基、または炭素数１〜４の直鎖もしくは分岐状のアルキル基であり、ただし、Ｒ１とＲ３が両方とも水素原子となることはなく、ｎは１〜７の整数である。）
【請求項７】
前記非プロトン性極性溶剤が、ラクトン化合物である、請求項６に記載のインクパック。
【請求項８】
前記有機溶剤が、前記溶剤系インクジェットインクの全質量に対し、前記式（１）で表される溶剤として下記式（２）で表される溶剤を４０質量％以上９５質量％以下、前記式（１）で表される溶剤として下記式（３）で表される溶剤を０質量％以上５０質量％以下、および前記非プロトン性極性溶剤としてラクトン化合物を５質量％以上２０質量％以下含有する、請求項６または７に記載のインクパック。
Ｒ４Ｏ−（Ｒ５Ｏ）ｍ−Ｒ６・・・・・（２）
（式中、Ｒ４は、炭素数１〜６の直鎖または分岐状のアルキル基であり、Ｒ５は、炭素数２または３のアルキレン基であり、Ｒ６は、炭素数１〜４の直鎖または分岐状のアルキル基であり、ｍは１〜７の整数である。）
Ｒ７Ｏ−（Ｒ８Ｏ）ｋ−Ｈ・・・・・（３）
（式中、Ｒ７は、炭素数１〜６の直鎖または分岐状のアルキル基であり、Ｒ８は、炭素数２または３のアルキレン基であり、ｋは１〜７の整数である。）
【発明の詳細な説明】
【技術分野】
【０００１】
本発明は、インクパウチに関する。本発明はまた、インクパウチに溶剤系インクジェットインクが収容されたインクパックに関する。
【背景技術】
【０００２】
インクジェット記録方式を採用したインクジェット記録装置は、操作が容易で騒音が小さく、カラー印刷が容易である等の利点があることから、家庭用途およびオフィス用途のみならず産業用途にも利用されている。
【０００３】
インクジェット記録装置において、インクはインク容器に収容される。例えば、産業用途に用いられる大型のインクジェット記録装置においては、多層フィルムにより形成された袋状の容器（すなわち、インクパウチ）にインクが収容されたインクパックが、インクカートリッジに収容された構成がよく採用されている。
【０００４】
インクパウチを構成する材料として、ポリエチレンが知られている（例えば、特許文献１参照）。具体的に例えば、特許文献１には、最内層がポリエチレンで構成されている多層フィルムを袋状体の形態にしたインクパウチを、インクパックに使用することが開示されている。
【先行技術文献】
【特許文献】
【０００５】
【特許文献１】特開２００９−８３１３３号公報
【発明の概要】
【発明が解決しようとする課題】
【０００６】
しかしながら、本発明者が鋭意検討した結果、ポリエチレンを含有する最内層を備えるインクパウチを溶剤系インクジェットインクの収容に用いた場合、最内層のポリエチレンが溶剤系インクジェットインク中に溶出する場合があることを見出した。溶剤系インクジェットインク中に溶出したポリエチレンが析出した場合には、インクジェット記録装置を用いて画像形成する際にインクジェットヘッドの詰まり、インク経路の詰まり等の不具合を引き起こすおそれがある。
【０００７】
本発明はかかる点に鑑みてなされたものであり、その目的は、ポリエチレンを含有する最内層を備えるインクパウチであって、当該ポリエチレンの溶剤系インクジェットインクへの溶出が抑制されたインクパウチを提供することにある。
【課題を解決するための手段】
【０００８】
本発明のインクパウチは、ポリエチレンを含有する最内層を備える。前記ポリエチレンの結晶化度は３９％以上５１％以下であり、かつ前記ポリエチレンの融点は１２０℃以上１２９℃以下である。
【０００９】
本発明のインクパックは、上記インクパウチと、上記インクパウチに収容されている溶剤系インクジェットインクとを含む。
【発明の効果】
【００１０】
本発明によれば、最内層を構成するポリエチレンの溶剤系インクジェットインクへの溶出が抑制されたインクパウチが提供される。
【図面の簡単な説明】
【００１１】
【図１】本発明のインクパウチの一実施形態の平面図である。
【図２】図１のＩＩ−ＩＩ線における断面図である。
【発明を実施するための形態】
【００１２】
本発明に係るインクパウチは、ポリエチレンを含有する最内層を備える。当該ポリエチレンの結晶化度は３９％以上５１％以下であり、かつ当該ポリエチレンの融点は１２０℃以上１２９℃以下である。
【００１３】
本発明に係るインクパウチは、通常、多層フィルムにより構成された多層構造を有する。本発明に係るインクパウチは、通常、多層フィルムの端部が熱溶着された袋状の容器である。多層構造の最内層は、インクが収容された際にインクと接触する層であり、ポリエチレンを含有する。また、この最内層は、シーラント層として機能するものであり、したがって、多層フィルムの端部において最内層同士が熱溶着されている。
【００１４】
本明細書において「ポリエチレン」とは、エチレンの単独重合体、エチレンと５ｍｏｌ％以下のα−オレフィレン単量体との共重合体、ならびにエチレンと官能基に炭素、酸素、および水素原子だけを持つ１ｍｏｌ％以下の非オレフィン単量体との共重合体を意味する。
【００１５】
ポリエチレンは、組成上は同じポリエチレンであっても、構造によって性質が大きく異なる。ポリエチレンはそのため、高密度ポリエチレン（ＨＤＰＥ）、低密度ポリエチレン（ＬＤＰＥ）、超低密度ポリエチレン（ＶＬＤＰＥ）、直鎖状低密度ポリエチレン（ＬＬＤＰＥ）、超高分子量ポリエチレン（ＵＨＭＷ−ＰＥ）等の多くの分類を有する特殊なポリマーである。本発明者は、ポリエチレンの溶剤系インクジェットインクへの溶出を抑制すべく、ポリエチレンについて種々の物性パラメータについて検討を行った。その結果、特定の結晶化度と、特定の融点とを有するポリエチレンを最内層に用いたインクパウチによれば、当該ポリエチレンの溶剤系インクジェットインクへの溶出を抑制できることを見出した。
【００１６】
最内層を構成するポリエチレンの結晶化度が小さ過ぎると、当該ポリエチレンが溶剤系インクジェットインク中に溶出する。そのため、本発明においては、最内層を構成するポリエチレンの結晶化度は３９％以上であり、好ましくは４０％以上である。一方、最内層を構成するポリエチレンの結晶化度が大き過ぎると、多層フィルムが硬くなり過ぎてパウチの変形が困難になり、インク残量の把握ができなくなる等、パウチとしての機能が損なわれる。そのため、本発明においては、最内層を構成するポリエチレンの結晶化度は、５１％以下であり、好ましくは５０％以下である。なお、ポリエチレンの結晶化度は、Ｘ線回折（ＸＲＤ）測定により求めることができる。
【００１７】
また、最内層を構成するポリエチレンの融点が低過ぎると、当該ポリエチレンが溶剤系インクジェットインク中に溶出する。そのため、本発明においては、最内層を構成するポリエチレンの融点は１２０℃以上であり、好ましくは１２１℃以上であり、さらに好ましくは１２２℃以上である。一方、最内層を構成するポリエチレンの融点が高過ぎると、多層フィルムが硬くなり過ぎてパウチの変形が困難になり、インクの残量の把握ができなくなる等、パウチとしての機能が損なわれる。そのため、本発明においては、最内層を構成するポリエチレンの融点は、１２９℃以下であり、好ましくは１２８℃以下である。なお、ポリエチレンの融点は、示差走査熱量（ＤＳＣ）測定により求めることができる。
【００１８】
種々の結晶化度および種々の融点を有するポリエチレンを製造する方法は公知である。本発明に係るインクパウチにおいて、最内層を構成するポリエチレンは、直鎖状低密度ポリエチレン（ＬＬＤＰＥ）であることが好ましい。
【００１９】
多層フィルムの構成は、最内層が上記範囲内の結晶化度と融点とを有するポリエチレンを含む限り特に制限はない。多層フィルムの最内層以外の層を構成する材料は、多層フィルムの所望の特性に応じて適宜決定すればよい。多層フィルムは、最内層以外にもポリエチレンを含む層を有していてもよい。最内層以外の層に含まれるポリエチレンの物性には特に制限はなく、多層フィルムの所望の特性に応じて適宜選択してよい。多層フィルムは、層間を接着する接着層を有していてもよい。
【００２０】
多層フィルムの層数には特に制限はなく、多層フィルムの所望の特性に応じて適宜決定すればよい。多層フィルムの層数は、例えば２層から７層であり、好ましくは３層または４層である。
【００２１】
３層の多層フィルムの層構造の例としては、その層構成を最外層／中間層／最内層の順に記した場合、ポリエチレンテレフタレート層／ポリビニルアルコール・エチレン共重合体層／ポリエチレン層、延伸ポリプロピレン層／ポリビニルアルコール・エチレン共重合体層／ポリエチレン層、未延伸ポリプロピレン層／ポリビニルアルコール・エチレン共重合体層／ポリエチレン層、ナイロン層／アルミニウム層／ポリエチレン層、ポリエチレンテレフタレート層／アルミニウム層／ポリエチレン層、アルミニウム層／紙層／ポリエチレン層、紙層／アルミニウム層／ポリエチレン層、ポリエチレン層／ポリ塩化ビニリデン被覆ナイロン層／ポリエチレン層、延伸ポリプロピレン層／ポリ塩化ビニリデン被覆ナイロン層／ポリエチレン層等が挙げられる。
【００２２】
４層の多層フィルムの層構造の例としては、その層構成を最外層／第１中間層／第２中間層／最内層の順に記した場合、セロファン層／ポリエチレン層／アルミニウム層／ポリエチレン層、ポリエチレンテレフタレート層／ポリエチレン層／アルミニウム層／ポリエチレン層、ナイロン層／ポリエチレン層／アルミニウム層／ポリエチレン層、紙層／ポリエチレン層／アルミニウム箔層／ポリエチレン層、ポリエチレンテレフタレート層／アルミニウム層／ポリエチレンテレフタレート層／ポリエチレン層、ポリエチレンテレフタレート層／アルミニウム層／ポリエチレン層／ポリエチレン層等が挙げられる。
【００２３】
なお、多層フィルムの各層は、上述の材料に加えて、添加剤成分等の他の成分を含有していてもよい。
【００２４】
本発明に係るインクパウチにおいては、最内層を構成するポリエチレンの溶剤系インクジェットインクへの溶出が抑制されている。したがって、本発明に係るインクパウチは、溶剤系インクジェットインクの容器に好適に用いることができる。また、本発明に係るインクパウチは、溶剤系インクジェットインク以外のインク（例えば、水性インクジェットインク、活性エネルギー線硬化型インクジェットインク等のインクジェットインク）の容器として用いることもできる。
【００２５】
なお、本明細書において「溶剤系インクジェットインク」とは、有機溶剤を主要な構成成分とし、インクとしての機能および性能を発現させるための成分としての水を含有していないインクジェットインクのことをいう。溶剤系インクジェットインク中の水の含有量は、好ましくは５質量％以下、より好ましくは１質量％以下、さらに好ましくは０質量％である。
【００２６】
本発明に係るインクパウチが溶剤系インクジェットインクを収容する場合には、中間層としてアルミニウム層、および最外層としてポリエチレンテレフタレート層を含むことが好ましい。なお、本明細書において「中間層」とは、最外層および最内層の間に存在する層のことをいう。一方、本発明に係るインクパウチが活性エネルギー線硬化型インクジェットインクを収容する場合、保存安定性の観点から、ガスバリア性の高いアルミニウム層を有しないことが好ましい。
【００２７】
別の側面から、本発明は、上記インクパウチ（すなわち、本発明に係るインクパウチとして説明したインクパウチ）と、上記インクパウチに収容されている溶剤系インクジェットインクとを含む、インクパックである。
【００２８】
以下、上記インクパウチに収容される溶剤系インクジェットインクの好適な例について説明するが、上記インクパウチに収容される溶剤系インクジェットインクはこれに制限されるものではない。好適な溶剤系インクジェットインクは、有機溶剤と、バインダ樹脂と、色材とを含有する。
【００２９】
有機溶剤は、溶剤系インクジェットインク中、好ましくは７０質量％以上、より好ましくは８０質量％以上、さらに好ましくは９０質量％以上含有される。有機溶剤としては、公知の溶剤系インクジェットインクに用いられる溶剤を１種単独で、または２種以上組み合わせて用いることができる。有機溶剤は、好ましくは、下記式（１）で表される溶剤（以下、「溶剤（１）」ともいう）と、非プロトン性極性溶剤とを含む。
Ｒ１Ｏ−（Ｒ２Ｏ）ｎ−Ｒ３・・・・・（１）
（式中、Ｒ１は、水素原子、または炭素数１〜６の直鎖もしくは分岐状のアルキル基であり、Ｒ２は、炭素数２または３のアルキレン基であり、Ｒ３は、水素原子、アセチル基、または炭素数１〜４の直鎖もしくは分岐状のアルキル基である。ただし、Ｒ１とＲ３が両方とも水素原子となることはない。ｎは１〜７の整数である。）
【００３０】
上記式（１）において、Ｒ１は、好ましくは水素原子、または炭素数１〜４の直鎖もしくは分岐状のアルキル基である。Ｒ３は、好ましくは水素原子、または炭素数１〜４の直鎖もしくは分岐状のアルキル基である。ｎは、好ましくは２または３である。
【００３１】
溶剤（１）の例としては、ジエチレングリコールモノメチルエーテル、トリエチレングリコールモノメチルエーテル、ジエチレングリコールモノエチルエーテル、トリエチレングリコールモノエチルエーテル、ジエチレングリコールモノイソプロピルエーテル、トリエチレングリコールモノイソプロピルエーテル、ジエチレングリコールモノブチルエーテル、トリエチレングリコールモノブチルエーテル、ジエチレングリコールモノイソブチルエーテル、トリエチレングリコールモノイソブチルエーテル、ジプロピレングリコールモノメチルエーテル、トリプロピレングリコールモノメチルエーテル、ジプロピレングリコールモノエチルエーテル、トリプロピレングリコールモノエチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ジエチレングリコールジメチルエーテル、トリエチレングリコールジメチルエーテル、ジエチレングリコールジエチルエーテル、トリエチレングリコールジエチルエーテル、ジエチレングリコールジイソプロピルエーテル、トリエチレングリコールジイソプロピルエーテル、ジエチレングリコールジブチルエーテル、トリエチレングリコールジブチルエーテル、ジプロピレングリコールジメチルエーテル、トリプロピレングリコールジメチルエーテル、ジプロピレングリコールジエチルエーテル、トリプロピレングリコールジエチルエーテル等が挙げられる。溶剤系インクジェットインク中の溶剤（１）の含有量は、好ましくは４０質量％以上９５質量％以下である。
【００３２】
非プロトン性極性溶剤の例としては、ピロリドンおよびその誘導体、ラクトン化合物、１，３−ジメチル−２−イミダゾリジノン等が挙げられる。なかでも、ラクトン化合物が好ましい。ラクトン化合物の例としては、α−エチルラクトン、α−アセトラクトン、β−プロピオラクトン、γ−ブチロラクトン、δ−バレロラクトン、ε−カプロラクトン、ζ−エナンチオラクトン、η−カプリロラクトン、γ−バレロラクトン、γ−ヘプタラクトン、γ−ノナラクトン、β−メチル−δ−バレロラクトン、２−ブチル−２−エチルプロピオラクトン、α，α−ジエチルプロピオラクトン等が挙げられる。なかでも、γ−ブチロラクトンが好ましい。溶剤系インクジェットインク中の非プロトン性極性溶剤の含有量は、好ましくは３質量％以上３０質量％以下である。
【００３３】
有機溶剤の好適例では、有機溶剤は、溶剤（１）として、下記式（２）で表される溶剤（以下、「溶剤（２）」ともいう）を含有し、非プロトン性極性溶剤として、ラクトン化合物を含有する。当該好適例においては、有機溶剤は、溶剤（１）として、下記式（３）で表される溶剤（以下、「溶剤（３）」ともいう）をさらに含有していてもよい。
Ｒ４Ｏ−（Ｒ５Ｏ）ｍ−Ｒ６・・・・・（２）
（式中、Ｒ４は、炭素数１〜６の直鎖または分岐状のアルキル基であり、Ｒ５は、炭素数２または３のアルキレン基であり、Ｒ６は、炭素数１〜４の直鎖または分岐状のアルキル基であり、ｍは１〜７の整数である。）
Ｒ７Ｏ−（Ｒ８Ｏ）ｋ−Ｈ・・・・・（３）
（式中、Ｒ７は、炭素数１〜６の直鎖または分岐状のアルキル基であり、Ｒ８は、炭素数２または３のアルキレン基であり、ｋは１〜７の整数である。）
【００３４】
上記式（２）において、Ｒ４は、好ましくは炭素数１〜４の直鎖または分岐状のアルキル基である。ｍは、好ましくは２または３である。上記式（３）において、Ｒ７は、好ましくは炭素数１〜４の直鎖または分岐状のアルキル基である。ｋは、好ましくは２または３である。
【００３５】
当該好適例において、溶剤系インクジェットインクの全質量に対する溶剤（２）の含有割合は、好ましくは４０質量％以上９５質量％以下である。溶剤系インクジェットインクの全質量に対する溶剤（３）の含有割合は、好ましくは０質量％以上５０質量％以下である。溶剤系インクジェットインクの全質量に対するラクトン化合物の含有割合は、好ましくは５質量％以上２０質量％以下である。
【００３６】
バインダ樹脂は、色材をメディアに定着させるための成分である。バインダ樹脂の例としては、アクリル樹脂、スチレンアクリル樹脂、ロジン変性樹脂、フェノール樹脂、テルペン系樹脂、ポリエステル樹脂、ポリアミド樹脂、エポキシ樹脂、酢酸ビニル樹脂、塩化ビニル樹脂、セルロースアセテートブチレート等の繊維系樹脂、ビニルトルエン−α−メチルスチレン共重合体樹脂等が挙げられる。溶剤系インクジェットインク中のバインダ樹脂の含有量は、好ましくは０．５質量％以上１５質量％以下である。
【００３７】
色材は、着色成分である。色材の例としては、染料、顔料等が挙げられ、これらは、公知のものであってよい。溶剤系インクジェットインク中の色材の含有量は、好ましくは０．５質量％以上２５質量％以下である。
【００３８】
溶剤系インクジェットインクは、高分子分散剤、界面活性剤、可塑剤、帯電防止剤、粘度調整剤、表面張力調整剤、レベリング剤、消泡剤、酸化防止剤、ｐＨ調整剤、紫外線吸収剤、光安定化剤、防かび剤、殺生剤等の種々の添加剤を含有していてもよい。
【００３９】
以下、例として図面を参照しながら本発明に係るインクパウチの具体的な実施形態について説明するが、本発明は、当該実施形態に限定されるものではない。図１は、本実施形態に係るインクパウチ１００の平面図である。図２は、図１のＩＩ−ＩＩ線における断面図である。
【００４０】
図１に示すように、インクパウチ１００は、インクを収容するための袋状部１０を備える。袋状部１０は、図２に示すように２枚の多層フィルム４０より構成されている。袋状部１０の端部において、２枚の多層フィルム４０が熱溶着された溶着部１２が形成されている。袋状部１０には、２枚の多層フィルム４０に囲まれた内部空間５０が形成されている。この内部空間５０内に、溶剤系インクジェットインクが収容される。多層フィルム４０が柔軟性を有しているため、内部空間５０は、体積を変えることができる。したがって、インクパウチ１００内の溶剤系インクジェットインクの量に応じて、袋状部１０は、膨張または収縮し得る。
【００４１】
本実施形態において多層フィルム４０は、図２に示すように、最内層４２、中間層４４、および最外層４６から構成される３層構造を有している。最内層４２は、ポリエチレン層である。最内層４２に含まれるポリエチレンは、３９％以上５１％以下の範囲内（例えば４５％）の結晶化度と、１２０℃以上１２９℃以下の範囲内（例えば１２３℃）の融点とを有している。最内層４２は、熱溶着により溶着されるシーラント層の役割を有する。最内層４２は、内部空間５０に収容される溶剤系インクジェットインクと接触する。
【００４２】
本実施形態では、中間層４４はアルミニウム層である。アルミニウム層が低透湿性および低透気性であるため、中間層４４はガスバリア層としての役割を有する。本実施形態では、最外層４６はポリエステル層（例えば、ポリエチレンテレフタレート層）である。最外層４６は、中間層４４の保護層としての役割を有する。また、図示していないが、最内層４２と中間層４４との間、および最外層４６と中間層４４との間には、層間を接着するための接着層が形成されている。
【００４３】
図１に示すように、インクパウチ１００は、袋状部１０の内部空間５０に収容された溶剤系インクジェットインクを吐出するための吐出部２０を有する。吐出部２０は、袋状部１０の端部に設けられている。吐出部２０は、溶剤系インクジェットインクが通過可能な貫通孔（図示せず）を有する。吐出部２０の先端には、キャップ３０が装着されており、キャップ３０により当該貫通孔が封止される。
【００４４】
本発明に係るインクパウチは、常法に従って作製することができる。本発明に係るインクパウチは、常法に従ってパウチタイプのインク容器として用いることができる。本発明に係るインクパウチに溶剤系インクジェットインクを収容したインクパックは、常法に従って使用することができる。例えば、当該インクパックをインクカートリッジに収容し、当該インクカートリッジをインクジェット記録装置に搭載させることにより、使用することができる。本発明に係るインクパウチによれば、収容している溶剤系インクジェットインク中への最内層を構成するポリエチレンの溶出が抑制されている。そのため、当該インクジェット記録装置で画像形成する場合、インクジェットヘッドの詰まり、インク経路の詰まり等の不具合が解消されており、安定して画像形成を行うことができる。
【実施例】
【００４５】
以下、実施例を挙げて本発明を詳細に説明するが、本発明は、これら実施例に限定されるものではない。
【００４６】
〔実施例および比較例のインクパウチの作製〕
ポリエチレン層、アルミニウム層、およびポリエチレンテレフタレート層を有する多層フィルムを用いて、熱溶着法により、図１に示す形態の各実施例および各比較例のインクパウチを作製した。このとき、ポリエチレン層が最内層に配置され、かつポリエチレンテレフタレート層が最外層に配置されるようにした。最内層のポリエチレン層は、表１に示す結晶化度および融点を有するものを用いた。最内層を構成するポリエチレンの結晶化度は、ＸＲＤ測定により求めた。最内層を構成するポリエチレンの融点は、ＤＳＣ測定により求めた。
【００４７】
〔ポリエチレンの溶出性評価〕
評価用インクとして、ジエチレングリコールジエチルエーテル７８．５質量％、γ−ブチロラクトン１０質量％、顔料３．５質量％、およびバインダ樹脂８質量％を含有する溶剤系インクジェットインクを調製した。この評価用インクを上記作製した各インクパウチに収容し、６０℃で１週間保存した。さらに、室温で１日間保存した。その後、インクパウチ内から評価用インク１０ｍＬ抜き取り、３０００メッシュのステンレスフィルタ（目開き５μｍ）で自重で濾過した。このとき、全インクがフィルタを透過するのに要した時間（ろ過時間）を計測した。６０℃保存時にポリエチレンの溶出がある場合には、室温保存時にポリエチレンの析出が起こる。ポリエチレンが析出した場合には、ろ過時間が長くなるため、ろ過時間はポリエチレンの溶出性の指標となる。よって、ろ過時間が所定時間以下ものを「○（良）」、ろ過時間が所定時間を超えるものを「×（不良）」とした。結果を表１に示す。
【００４８】
〔パウチ変形性評価〕
ポリエチレンの溶出性評価で用いた評価用インクを上記作製した各インクパウチに収容した。このインクパウチを、水平からやや傾けたトレーに置き、エンプティセンサ、吸引ポンプ、および圧力計を取り付けた。またトレーおよびインクパウチの上方にレーザ変位計を設置した。吸引ポンプを用いてインクパウチからインクを排出した。なお、吸引ポンプにより吸引されたインクをボトルに移し、インクパウチから排出されたインクの重量を確認した。インクを排出している間、レーザ変位計により、インクパウチ上面の高さを計測した。なお、インクが排出されるにつれて、インクパウチは変形（収縮）して、インクパウチの上面の位置は低くなる。インクの残量が５０ｍＬ以下になった際に、インクパウチの上面の高さが所定値以下だったものを「○（良）」、インクパウチの上面の高さが所定値を超えるものを「×（不良）」とした。結果を表１に示す。
【００４９】
【表１】
2019104178.tif 000003
【００５０】
表１の結果より、インクパウチの最内層を構成するポリエチレンの結晶化度が３９％以上５１％以下、かつ融点が１２０℃以上１２９℃以下である場合には、収容している溶剤系インクジェットインクへのポリエチレンの溶出が抑制されており、またインクパウチとして十分な変形性を有していることがわかる。一方で、上記とは別に、インクパウチの最内層を構成するポリエチレンの分子量、ガラス転移温度等について検討したが、これらの物性パラメータと、ポリエチレンの溶出性およびパウチの変形性との十分な相関性は見られなかった。したがって、本発明によれば、ポリエチレンを含有する最内層を備えるインクパウチであって、当該ポリエチレンの溶剤系インクジェットインクへの溶出が抑制されたインクパウチを提供できることがわかる。
【産業上の利用可能性】
【００５１】
本発明に係るインクパウチは、インク（特に溶剤系インクジェットインク）の容器として有用である。
【符号の説明】
【００５２】
１０  袋状部
１２  溶着部
２０  吐出部
３０  キャップ
４０  多層フィルム
４２  最内層
４４  中間層
４６  最外層
５０  内部空間
１００  インクパウチ
【図１】
2019104178.tif 000004
【図２】
2019104178.tif 000005